(57)【要約】有機ＥＬ素子（１０）は、基板（１１）と、基板（１１）上に、陽極（１２）、正孔注入層（１３）、電子輸送抑制積層体（１４）、発光層（１５）、電子輸送層（１６）、陰極（１８）が順次形成された構成を有し、正孔注入層（１３）が、アクセプタがドープされた正孔輸送材料により構成され、電子輸送抑制積層体（１４）が、発光層（１５）側から正孔注入層（１３）に向かって、第１電子輸送抑制層（１４Ａ１）、第２電子輸送抑制層（１４Ｂ１）、第１電子輸送抑制層（１４Ａ２）が順次積層されて形成されている。正孔注入層（１３）にアクセプタをドープすることにより導電性を向上し、かつ第１及び第２の電子輸送抑制層（１４Ａ１、１４Ｂ１）により電子の発光層（１５）への閉じ込めを確実に行うと共に第１及び第２の電子輸送抑制層（１４Ａ１、１４Ｂ１）を薄膜化して正孔電流の流れを阻害することを防止する。発光効率の向上及び長寿命化が可能である。
2004091262.tif 000002
【特許請求の範囲】
【請求項１】
陽極と、該陽極の上方に形成された陰極と、該陽極と陰極との間に形成され、有機発光材料を含む発光層とを備えた有機エレクトロルミネッセンス素子であって、
陽極上に正孔輸送材料とアクセプタを含む正孔注入層と、
正孔注入層と発光層との間に、複数のキャリア輸送層よりなり、発光層から正孔注入層へ流れる電子に対してエネルギ障壁を形成する電子輸送抑制積層体を有することを特徴とする有機エレクトロルミネッセンス素子。
【請求項２】
前記電子輸送抑制積層体は、発光層の陽極側に接する第１のキャリア輸送層と、前記第１のキャリア輸送層の陽極側に接する第２のキャリア輸送層とがこの順に交互に繰り返して配置されてなり、
電子親和力が下記式（１）の関係を有することを特徴とする請求項１記載の有機エレクトロルミネッセンス素子。
ＥａＨＴ１  ＞  ＥａＨＴ２  …（１）
（式（１）中、ＥａＨＴ１は、第１のキャリア輸送層の電子親和力、ＥａＨＴ２は第２のキャリア輸送層の電子親和力である。）
【請求項３】
前記第１のキャリア輸送層と発光層の電子親和力の関係が下記式（２）の関係を有することを特徴とする請求項２記載の有機エレクトロルミネッセンス素子。
ＥａＨＴ１  ＜  ＥａＥＭ  …（２）
（式（２）中、ＥａＨＴ１は第１のキャリア輸送層の電子親和力、ＥａＥＭは発光層の電子親和力である。）
【請求項４】
前記正孔注入層の陰極側に接する第１のキャリア輸送層または第２のキャリア輸送層と、前記正孔注入層の電子親和力が下記式（３）の関係を有することを特徴とする請求項２記載の有機エレクトロルミネッセンス素子。
ＥａＨＴ  ＞  ＥａＨＩ  …（３）
（式（３）中、ＥａＨＴは、正孔注入層の陰極側に接する第１又は第２のキャリア輸送層の電子親和力、ＥａＨＩは正孔注入層の電子親和力である。）
【請求項５】
前記発光層と陰極との間にさらに電子輸送層を有し、
前記電子輸送層と前記発光層のイオン化ポテンシャルが下記式（４）の関係を有することを特徴とする請求項１記載の有機エレクトロルミネッセンス素子。
ＩｐＥＭ  ＜  ＩｐＥＴ  …（４）
（式（４）中、ＩｐＥＭは、発光層のイオン化ポテンシャル、ＩｐＥＴは電子輸送層の電子親和力である。）
【請求項６】
第１のキャリア輸送層の膜厚が第２のキャリア輸送層の膜厚と同一、又は大きいことを特徴とする請求項２記載の有機エレクトロルミネッセンス素子。
【請求項７】
第１のキャリア輸送層の膜厚及び第２のキャリア輸送層の膜厚が２ｎｍ〜５０ｎｍの範囲であることを特徴とする請求項２記載の有機エレクトロルミネッセンス素子。
【請求項８】
前記正孔注入層におけるアクセプタの含有量が、０．０５ｖｏｌ％〜２ｖｏｌ％の範囲であることを特徴とする請求項１記載の有機エレクトロルミネッセンス素子。
【請求項９】
前記第１のキャリア輸送層及び第２のキャリア輸送層のうちいずれか一方が前記正孔注入層の正孔輸送材料と同一の材料よりなることを特徴とする請求項２記載の有機エレクトロルミネッセンス素子。
【請求項１０】
前記電子輸送抑制積層体は、第３のキャリア輸送層を更に有し、
第１のキャリア輸送層、第２のキャリア輸送層及び第３のキャリア層が規則的に繰り返して配置されてなることを特徴とする請求項２記載の有機エレクトロルミネッセンス素子。
【請求項１１】
前記電子輸送抑制積層体は、発光層の陽極側に接する第１のキャリア輸送層と、前記第１のキャリア輸送層の陽極側に接する第２のキャリア輸送層と、前記第２のキャリア輸送層の陽極側に接する第３のキャリア輸送層と、前記第３のキャリア層の陽極側に接するその他の第１のキャリア輸送層とが配置されなり、
電子親和力が下記式（５）の関係を有することを特徴とする請求項１０記載の有機エレクトロルミネッセンス素子。
ＥａＨＴ１  ＞  ＥａＨＴ２＞  ＥａＨＴ３  …（５）
（式（５）中、ＥａＨＴ１は、第１のキャリア輸送層、他の第１のキャリア輸送層、及びその他の第１のキャリア輸送層の電子親和力、ＥａＨＴ２は第２のキャリア輸送層の電子親和力、ＥａＨＴ３は第３のキャリア輸送層の電子親和力である。）
【請求項１２】
前記陽極と正孔注入層との間に他の正孔注入層を更に有し、
前記他の正孔注入層は正孔輸送材料よりなることを特徴とする請求項１記載の有機エレクトロルミネッセンス素子。
【請求項１３】
前記請求項１〜１２記載のうち、いずれか一項記載の有機エレクトロルミネッセンス素子を備えた有機エレクトロルミネッセンスディスプレイ。
【発明の詳細な説明】
【技術分野】  本発明は、一般に光電子素子および光電子素子を用いたフラットパネルディスプレイに関し、特に有機エレクトロルミネッセンス素子及び有機エレクトロルミネッセンスディスプレイに関する。
近年、従来の大型・重量のあるＣＲＴ（ブラウン管）ディスプレイから、薄型・軽量のフラットディスプレイに次第に市場ニーズが移行している。フラットディスプレイとしては、液晶ディスプレイ、プラズマディスプレイが実用化され、家庭用テレビ受像機、パソコン用モニター等として、実用化されている。
最近、次世代のフラットディスプレイとして、エレクトロルミネッセンスディスプレイ（以下「ＥＬディスプレイ」と称する。）、特に有機ＥＬディスプレイが注目されている。有機ＥＬディスプレイを構成する有機ＥＬ素子は、正孔輸送性と電子輸送性のそれぞれの有機薄膜を積層した積層型素子の報告（Ｃ．Ｗ．Ｔａｎｇ  ａｎｄ  Ｓ．Ａ．ＶａｎＳｌｙｋｅ，Ａｐｐｌｉｅｄ  Ｐｈｙｓｉｃｓ  Ｌｅｔｔｅｒｓ  ｖｏｌ．５１，９１３（１９８７））以来、１０Ｖ以下の低電圧で発光する大面積発光素子として関心を集め、盛んに研究がなされている。
【背景技術】  積層型の有機ＥＬ素子は基本的に陽極／正孔輸送層／発光層／電子輸送層／陰極の構成を有する。このうち電子輸送層は、上述のＴａｎｇ  ａｎｄ  ＶａｎＳｌｙｋｅの２層型素子の場合のように、発光層がその機能を兼ねる構成も可能である。陽極には、金（Ａｕ）や酸化錫（ＳｎＯ２）、インジウム錫酸化物（ＩＴＯ）などの仕事関数の大きい電極材料が用いられている。また、陰極には電子輸送層への電子注入障壁が小さい低仕事関数を有する金属のＬｉ、Ｍｇまたそれらの合金Ａｌ−Ｌｉ、Ｍｇ−Ａｇ等が用いられている。
現在まで様々な有機ＥＬ素子の構造及び有機材料を用いることにより、使用初期では発光電圧１０Ｖにおいて、輝度１０００ｃｄ／ｍ２程度が得られている。しかし、有機ＥＬ素子の連続駆動を行った場合に、経時変化により発光輝度の低下及び駆動電圧の上昇が観測され、ついには短絡してしまう。
その原因として、有機ＥＬ素子の劣化は有機材料の経時における結晶化やそれに伴う有機層内での空間電荷の蓄積、及び、一定方向の電界印加による誘電分極のため有機分子が分極を起こし素子の電気的性質が変化し、又は電極の酸化等による劣化であると考えられている。また、消費電力が多い場合、エネルギ損失分は熱に変化し、有機材料の劣化を促進することが考えられる。したがって、長寿命化のためには、可能な限り低電流・低電力で高い発光輝度が得られる、高効率の素子を実現することが望ましい。
そこで、これらの高効率化する手段として、材料面からの検討及びＥＬ素子の駆動方法によって耐久性を向上する試みがなされている。例えば、特開平６−３６８７７号公報に開示されているように、２種の有機層を交互に積層を繰り返して井戸型ポテンシャルのエネルギーバンドを持つような発光層を形成して、一つの発光層において再結合しない電子や正孔を次なる発光層において再結合させ、発光する機会を増やして発光効率を高める方法が提案されている。しかし、この構成では、有機層の高抵抗特性により各有機層での電圧降下とジュール熱の発生が原因となり、有機ＥＬ素子の発光効率および寿命低下を招いてしまう。
この問題を解決するためには、特開平４−２９７０７６号公報に開示されているように、正孔輸送層中にアクセプタをドープして導電性を高めることが提案されている。
この場合導電性が向上され正孔電流量や電子電流量を増加することが可能であるが、キャリアの閉じ込めが十分に行われないため、消費電力が増加し、発光効率や寿命が低下するという問題が生じる。これは、一般的にアクセプタの電子親和力の大きさは、正孔注入輸送層の材料よりも大きいために、電子を発光層中に閉じ込める役割をはたす正孔輸送層と発光層との界面におけるエネルギ障壁の大きさが小さくなり、電子を発光層中に効率よく閉じ込められなくなり、発光効率が低下すると考えられる。
この問題を解決する手段として、特開２０００−１９６１４０号公報に開示されているように、発光層と正孔輸送層との間に電子を閉じ込めるための電子注入抑制層を形成して、発光効率を高める方法が提案されている。正孔輸送層と発光層が直接接する場合よりも電子注入抑制層を形成したときの方が発光効率の低下は抑制されるが、電子注入抑制層を通過する電子が存在するという問題がある。電子注入抑制層の厚さを増してかかる電子を抑制することはできるが同時に正孔の流れも抑制され輝度が低下しまうという問題があり、未だ十分に満足できるＥＬ特性のものは得られていない。
特許文献１      特開２０００−１９６１４０号公報
【発明の開示】
そこで、本発明は上記の課題を解決した新規かつ有用な有機エレクトロルミネッセンス素子および有機エレクトロルミネッセンスディスプレイを提供することを概括課題とする。
本発明のより具体的な課題は、発光効率が優れ、高発光効率が長期間にわたって保持される長寿命の有機エレクトロルミネッセンス素子を提供することである。
本発明の一観点によれば、
陽極と、該陽極の上方に形成された陰極と、該陽極と陰極との間に形成され、有機発光材料を含む発光層とを備えた有機エレクトロルミネッセンス素子であって、
陽極上に正孔輸送材料とアクセプタを含む正孔注入層と、
正孔注入層と発光層との間に、複数のキャリア輸送層よりなり、発光層から正孔注入層へ流れる電子に対してエネルギ障壁を形成する電子輸送抑制積層体を有することを特徴とする有機エレクトロルミネッセンス素子が提供される。
本発明によれば、アクセプタを含有する正孔輸送材料よりなる正孔注入層を設けることにより正孔注入層の導電性を高め、発光層から正孔注入層へ流れる電子に対して、複数のキャリア輸送層によりエネルギ障壁を形成する電子輸送抑制積層体を設けることで、正孔注入層の高導電性に起因する発光層から正孔注入層への電子電流量の増加を抑制する。したがって、導電性を向上し、電子の発光層への閉じ込めを複数のキャリア輸送層により確実に行うと共に各々のキャリア輸送層を薄膜化することで正孔の流れを阻害することを防止する。その結果、発光効率の向上を図ることが可能であり、ひいては長寿命化が可能である。
前記電子輸送抑制積層体は、発光層の陽極側に接する第１のキャリア輸送層と、前記第１のキャリア輸送層の陽極側に接する第２のキャリア輸送層とがこの順に交互に繰り返して配置されてなり、電子親和力が下記式（１）の関係を有する。
ＥａＨＴ１  ＞  ＥａＨＴ２    …（１）
ここで、式（１）中、ＥａＨＴ１は、第１のキャリア輸送層の電子親和力、ＥａＨＴ２は第２のキャリア輸送層の電子親和力である。第１のキャリア輸送層と第２のキャリア輸送層との界面において、電子に対するエネルギ障壁を設けることにより、発光層から正孔注入層へ流れる電子電流量を抑制することができる。なお、電子親和力は、キャリア輸送層等を構成する材料の伝導体の下端のエネルギと真空準位とのエネルギ差（正の値）で表される。
本発明の他の観点によれば、上記いずれかの有機エレクトロルミネッセンス素子を備えた有機エレクトロルミネッセンスディスプレイが提供される。本発明によれば、高い発光効率と長い寿命を有する有機エレクトロルミネッセンスディスプレイを実現することができる。
【図面の簡単な説明】  図１は、本発明の第１の実施の形態に係る有機ＥＬ素子の断面図である。
図２は、第１の実施の形態に係る有機ＥＬ素子のエネルギーダイヤグラムである。
図３は、本発明の第１の実施の形態の変形例に係る有機ＥＬ素子の断面図である。
図４は、エネルギーギャップを求める方法を説明するための図である。
図５は、イオン化ポテンシャルを求める方法を説明するための図である。
図６は、実施例及び比較例に係る有機ＥＬ素子に使用した電子輸送抑制層、正孔注入層、及び発光層の特性値を示す図である。
図７は、第１実施例及び第１〜第３比較例に係る有機ＥＬ素子の要部の層構成と評価結果を示す図である。
図８は、本発明の第２の実施の形態に係る有機ＥＬディスプレイの分解斜視図である。
符号の説明：１０，２０…有機ＥＬ素子、  １１…基板、  １２…陽極、  １３…正孔注入層、  １４，２４…電子輸送抑制積層体、  １４Ａ，２４Ａ…第１電子輸送抑制層、  １４Ｂ，２４Ｂ…第２電子輸送抑制層  １５…発光層、  １６…電子輸送層、  １８…陰極、  ３０…有機ＥＬディスプレイ
発明を実施するための最良の態様
以下、図を参照しながら本発明による実施の形態の有機ＥＬ素子について説明する。
（第１の実施の形態）
図１は、本発明の実施の形態に係る有機ＥＬ素子の断面図である。図２は、図１に示す本実施の形態の有機ＥＬ素子のエネルギーダイヤグラムである。図２中、Ｅａは電子親和力を、Ｅｇはエネルギーギャップを、Ｉｐはイオン化ポテンシャルを表す。図１及び図２を参照するに、本実施の形態の有機ＥＬ素子１０は、基板１１と、基板１１上に、陽極１２、正孔注入層１３、電子輸送抑制積層体１４、発光層１５、電子輸送層１６、陰極１８が順次形成された構成となっている。
本発明の有機ＥＬ素子１０は正孔注入層１３が、アクセプタがドープされた正孔輸送材料により構成されている。正孔注入層１３は、例えば正孔輸送材料である２−ＴＮＡＴＡ（４，４’，４”−ｔｒｉｓ（２−ｎａｐｈｔｈｙｌｐｈｅｎｙｌａｍｉｎｏ）ｔｒｉｐｈｅｎｙｌａｍｉｎｅ）に、アクセプタとして、ハロゲン化金属化合物、ハロゲン、白金族元素等の金属の無機材料や、シアノ基やニトロ基を有する有機材料が添加されたものである。
具体的には、正孔輸送材料としては公知の材料を用いることができる。また、好適なアクセプタとして、ハロゲン化金属化合物としては、ＦｅＣｌ３、ＩｎＣｌ３、ＡｓＦ６等、ハロゲンとしては、Ｃｌ、Ｂｒ、Ｉ等、白金族元素等の金属としてＡｕ、Ｐｔ、Ｗ、Ｉｒ等などが挙げられる。また、好適なアクセプタとして、シアノ基を有する有機材料としては、ＴＣＮＱ（７，７，８，８，  テトラシアノキノジメタン）、Ｆ４−ＴＣＮＱ（２，３，５，６−テトラフルオロ−７，７，８，８，  テトラシアノキノジメタン）、ＴＣＮＥ（テトラシアノエチレン）等、ニトロ基を有する有機材料としてはＴＮＦ（トリニトロフルオレノン）、ＤＮＦ（ジニトロフルオレノン）等が挙げられる。これらのうち、ＴＣＮＱ、Ｆ４−ＴＣＮＱ、ＴＣＮＥ、ＴＮＦ、及びＤＮＦが特に好適である。
正孔注入層１３におけるアクセプタの含有量は、正孔輸送材料（１００ｖｏｌ％）に対して、０．０１ｖｏｌ％〜２．０ｖｏｌ％、好ましくは０．０５ｖｏｌ％〜１．０ｖｏｌ％に設定される。０．０１ｖｏｌ％未満では導電性が向上せず、２．０ｖｏｌ％を超えると電流量が増加し、消費電力が増加してしまう。特にアクセプタとしてＦ４−ＴＣＮＱを用いた場合は、アクセプタの含有量は０．０５ｖｏｌ％〜１．０ｖｏｌ％が好ましい。
正孔注入層１３は、真空蒸着法、ＣＶＤ法、スパッタ法などの真空プロセス法、あるいはスピンコート法、印刷法などのウエットプロセス法を用いて形成することができる。
本発明の有機ＥＬ素子は、正孔注入層１３と発光層１５との間に、電子輸送抑制積層体１４が設けられている。電子輸送抑制積層体１４は、発光層１５側から正孔注入層１３に向かって、第１電子輸送抑制層１４Ａ１、第２電子輸送抑制層１４Ｂ１、第１電子輸送抑制層１４Ａ２が順次積層されて形成されている。第１電子輸送抑制層１４Ａ１、１４Ａ２、及び第２電子輸送抑制層１４Ｂ１は正孔輸送材料より構成され、電子に対して発光層１５側から正孔注入層１３に向かってエネルギ障壁が形成されるように配置される。
第１電子輸送抑制層１４Ａ１、１４Ａ２、及び第２電子輸送抑制層１４Ｂ１は下記式（１）に示される関係を有することが好ましい。
ＥａＨＴ１  ＞  ＥａＨＴ２      …（１）
ここで、ＥａＨＴ１は第１電子輸送抑制層１４Ａ１、１４Ａ２の電子親和力、ＥａＨＴ２は第２電子輸送抑制層１４Ｂ１の電子親和力である。２つの第１電子輸送抑制層１４Ａ１、１４Ａ２との間に、第１電子輸送抑制層１４Ａ１、１４Ａ２より電子親和力の大きさが大なる第２電子輸送抑制層１４Ｂ１が形成されているので、第１電子輸送抑制層１４Ａ１から第２電子輸送抑制層１４Ｂ１への界面において電子に対してエネルギ障壁ＢＲ１が形成される。したがって、発光層１５から正孔注入層１３への電子電流量が低減される。
また、さらに、発光層１５と第１電子輸送抑制層１４Ａ１は下記式（２）に示す関係を有することが好ましい。
ＥａＨＴ１  ＜  ＥａＥＭ      …（２）
ここで、ＥａＥＭは発光層１５の電子親和力、ＥａＨＴ１は第１電子輸送抑制層１４Ａ１の電子親和力である。発光層１５と第１電子輸送抑制層１４Ａ１との界面においてもエネルギ障壁ＢＲ２が形成され電子が発光層１５に閉じ込められる。ただし、第１電子輸送抑制層１４Ａ１が１層のみでは、エネルギ障壁ＢＲ２を超える電子の確率が高く、また、係る確率を低減するためには第１電子輸送抑制層１４Ａ１の厚さをより厚くすればよいが、電圧降下が大となり耐久性の観点から好ましくない。さらに、正孔電子電流量を低下させる原因ともなる。したがって、発光層１５の陽極側に複数の第１及び第２電子輸送抑制層からなり、複数のエネルギ障壁ＢＲ１、ＢＲ２を有する電子輸送抑制積層体１４を設けることにより、発光層１５から正孔注入層１３に向う電子電流量を効果的に抑制し、発光層１５における空間電子密度を増し発光効率を向上することができる。
以下、本実施の形態に係る有機ＥＬ素子を具体的構成について説明する。
基板１１には、例えば、ガラス、石英等の透明性絶縁基板、Ｓｉ等の半導体基板、ＰＥＴやＰＥＮなどのフィルム、ＰＶＡなどの樹脂基板等を用いることができる。またはこれらの基板上に有機ＥＬ素子のオンオフを制御するＴＦＴ（薄膜トランジスタ）がマトリクス状に形成されていてもよい。基板１１の厚さは、これらの基板の材料により適宜選択されるが、おおよそ０．１ｍｍ〜１０ｍｍである。
陽極１２は、基板１１上に蒸着法やスパッタ法によりＡｌ等の導電材料により形成され、正孔注入性の観点からは、仕事関数の大なるＡｕ、Ｃｒ等を用いることが好ましい。ただし、陽極側より光が放射される場合は、ＩＴＯやＩＺＯ（インジウム−亜鉛−オキサイド）等の透明材料により形成される。
正孔注入層１３及び第１電子輸送抑制層１４Ａ、第２電子輸送抑制層１４Ｂの正孔輸送材料には、ＨＯＭＯが高い、すなわちイオン化ポテンシャルが小さい材料が用いられる。代表的なものとして、銅フタロシアニン（ＣｕＰｃ）、スターバースト型アミンのｍ−ＭＴＤＡＴＡ、２−ＴＮＡＴＡ、ＴＰＤ、α−ＮＰＤ等が挙げられる。
なお、第１電子輸送抑制層１４Ａと第２電子輸送抑制層１４Ｂのイオン化ポテンシャルは、正孔電流量を増加させる観点からは、略同等であることが好ましい。正孔対してエネルギ障壁を低く形成して、正孔電流の流れを阻害せずに電子電流量を抑制することができる。
また、正孔注入層１３と陽極１２との間に、さらのアクセプタを含有しない他の正孔注入層を設けてもよい。他の正孔注入層は正孔注入層１３と比較して薄層とし、陽極１２の仕事関数の大きさとほぼ同等のイオン化ポテンシャルを有する材料により構成する。正孔電流を流れ易くすることができる。
発光層１５には、Ａｌｑ３（ｔｒｉｓ（８−ｈｙｄｒｏｘｙｑｕｉｎｏｌｉｏ）ａｌｕｍｉｎｉｕｍ）、Ｚｎｑ２、Ｂａｌｑ２等の金属錯体系材料、ＰＺ１０、ＥＭ２等の色素系材料等が使用される。また、ルブレン、ＴＰＢ等の色素をＡｌｑ３等のホスト材にドーピングしたものを用いることができる。
電子輸送層１６には、８−ヒドロキシキノリンの金属キレート、金属チオキシノイド化合物、オキサジアゾール金属キレート、トリアジン、４，４’−ビス（２，２−ジフェニルビニル）ビフェニル等を用いることができる。８−ヒドロキシキノリンの金属キレートのうちで好適なものは、Ａｌｑ３、Ｂａｌｑ（ビス（８−ヒドロキシキノラート）−（４−フェニルフェノラート）アルミニウム）、ビスＰＢＤ等が挙げられる。また、金属チオキシノイド化合物のうちで好適なものは、ビス（８−キノリンチオラート）亜鉛、ビス（８−キノリンチオラート）カドミウム、トリス（８−キノリンチオラート）ガリウム、トリス（８−キノリンチオラート）インジウム等が挙げられる。また、オキサジアゾール金属キレートのうちで好適なものは、ビス［２−（２−ヒドロキシフェニル）−５−フェニル−１，３，４−オキサジアゾラート］亜鉛、ビス［２−（２−ヒドロキシフェニル）−５−フェニル−１，３，４−オキサジアゾラート］ベリリウム、ビス［２−（２−ヒドロキシフェニル）−５−（１−ナフチル）−１，３，４−オキサジアゾラート］亜鉛、ビス［２−（２−ヒドロキシフェニル）−５−（１−ナフチル）−１，３，４−オキサジアゾラート］ベリリウム等が挙げられる。
陰極１８には、仕事関数が小さい、Ｌｉ等の金属やその合金Ｍｇ−Ａｇ、Ａｌ−Ｌｉ等を用いられる。また、ＬｉＦ／Ａｌのように金属フッ化物等の電子注入層を導入した陰極を用いてもよい。
図２に示すように、電子は発光層１５から正孔注入層１３に向かって流れようとする。しかし、第１電子輸送層１４Ａ１と第２電子抑制層１４Ｂ１の界面においてこれらの２つの層の電子親和力の差ＥａＨＴ１−ＥａＨＴ２によりエネルギ障壁ＢＲ１が形成されている。これにより電子の流れが阻害され電子電流量が抑制され、発光層１５に電子が閉じ込められる。さらに、発光層１５と第１電子輸送層１４Ａ１との界面において、これらの２つの層の電子親和力の差ＥａＥＭ−ＥａＨＴ１によりエネルギ障壁ＢＲ２が形成される。これによりさらに発光層１５に電子が閉じ込められる。したがって発光層１５の空間電子密度が増加し正孔との再結合確率を増加することができる。
本実施の形態の有機ＥＬ素子において、発光層１５の陰極１８側に接する電子輸送層１６と発光層１５のイオン化ポテンシャルの関係が下記式（４）の関係を有することが好ましい。
ＩｐＥＭ  ＜  ＩｐＥＴ        …（４）
ここで、式（４）中、ＩｐＥＭは、発光層１５のイオン化ポテンシャル、ＩｐＥＴは電子輸送層のイオン化ポテンシャルであり、イオン化ポテンシャルは価電子レベル（価電子帯の上端のエネルギ）と真空準位との差（正値）で表される。正孔に対するエネルギ障壁ＢＲ３を発光層１５の陰極１８側に設けることにより発光層１５に正孔を閉じ込めることができる。空間正孔密度を増して電子との再結合確率を増すことができる。
図３は、本実施の形態の変形例に係る有機ＥＬ素子の断面図である。図中、先に説明した部分に対応する部分には同一の参照符号を付し説明を省略する。
図３を参照するに、本変形例の有機ＥＬ素子２０は、基板１１と、基板１１上に、陽極１２、正孔注入層１３、電子輸送抑制積層体２４、発光層１５、電子輸送層１６、陰極１８が順次形成された構成となっている。電子輸送抑制積層体２４は、発光層１５側から正孔注入層１３に向かって、１組目の第１電子輸送抑制層２４Ａ１及び第２電子輸送抑制層２４Ｂ１からＮ組目の第１電子輸送抑制層２４ＡＮ及び第２電子輸送抑制層２４ＢＮより構成されている。ここで、積層する組数Ｎは２以上の整数であり、Ｎ組目は第１電子輸送抑制層２４ＡＮのみが形成されていてもよい。
積層する組数Ｎが大きくなればなるほど第１電子輸送抑制層２４Ａ及び第２電子輸送抑制層２４Ｂの厚さを薄く設定する。電子輸送抑制積層体２４の全厚を１５０ｎｍから５００ｎｍに設定することが好ましい。５００ｎｍより大きくなると電気抵抗が大となり十分に電流を流すことができず、また高電圧を印加すると有機ＥＬ素子２０の寿命を縮めてしまう。また１５０ｎｍより小さくなると発光層１５側から正孔注入層１３に流れる電子電流量を十分に抑制できない。
特に、第１電子輸送抑制層２４Ａ及び第２電子輸送抑制層２４Ｂの厚さを２ｎｍ〜５０ｎｍ、さらに好ましくは２ｎｍ〜２０ｎｍに設定する。第１電子輸送抑制層２４Ａ及び第２電子輸送抑制層２４Ｂを薄膜化することで、電子の発光層１５への閉じ込めを行うと共に正孔の流れを阻害することを防止する。
本変形例によれば、電子輸送抑制積層体２４を第１電子輸送抑制層２４Ａ及び第１電子輸送抑制層２４Ｂよりなる組が多数設けられているので電子に対するエネルギ障壁を多数形成することにより発光層１５から正孔注入層１３への電子の流れをより確実に抑制すると共に正孔の流れが阻害されることを防止することができる。
なお、上記第１の実施の形態及び変形例に係る有機ＥＬ素子１０、２０において、電子輸送抑制積層体１４、１５は２種の電子輸送抑制層から構成されているが、３種以上の電子輸送抑制層から構成されていてもよい。例えば第１電子輸送抑制層及び第２電子輸送抑制層に加え第３電子輸送抑制層を用いて、発光層１５側から正孔注入層１３に向かって、順に第１電子輸送抑制層／第２電子輸送抑制層／第１電子輸送抑制層／第２電子輸送抑制層／第３電子輸送抑制層／第１電子輸送抑制層としてする。これらの３種の電子輸送抑制層の電子親和力の関係を下記式（５）の関係に設定する。
ＥａＨＴ１  ＞  ＥａＨＴ２＞  ＥａＨＴ３  …（５）
ここで式（５）中、ＥａＨＴ１は、第１電子輸送抑制層の電子親和力、ＥａＨＴ２は第２電子輸送抑制層の電子親和力、ＥａＨＴ３は第３電子輸送抑制層の電子親和力である。電子に対するエネルギ障壁を、第１電子輸送抑制層／第２電子輸送抑制層の界面に加え、第２電子輸送抑制層／第３電子輸送抑制層の界面にエネルギ障壁を形成し、電子輸送抑制積層体中に大きさの異なるエネルギ障壁を形成して電子の流れの抑制性を向上することができる。
まお、正孔注入層１３の陰極１８側に接する第１電子輸送抑制層１４Ａ又は第２電子輸送抑制層１４Ｂは下記式（３）に示す関係を有することが好ましい。
ＥａＨＴ  ＞  ＥａＨＩ  …（３）
ここで式（３）中、ＥａＨＴは、正孔注入層１３の陰極１８側に接する第１又は第２のキャリア輸送層の電子親和力、ＥａＨＩは正孔注入層１３の電子親和力である。電子が発光層１５側から正孔注入層１３に流れる際に、発光注入層１３の手前にエネルギ障壁を設けることにより電子の流れを抑制することができる。
なお、本発明の実施の形態においては、電子輸送抑制層１４Ａ、１４Ｂ、２４Ａ、２４Ｂ、発光層１５、電子輸送層１６等のエネルギーギャップ、イオン化ポテンシャル、及び電気親和力を以下の測定条件及び測定方法により求めた。
エネルギーギャップＥｇは、光吸収スペクトルを測定し、光吸収スペクトルの長波長端のエネルギをエネルギーギャップＥｇとした。具体的には、上記有機ＥＬ素子の各層を形成する条件と同様の条件で、測定対象の電子輸送層等を単独に厚さ５０ｎｍ程度の薄膜に形成した。光吸収スペクトルを測定可能な分光光度計装置（日立製作所社製、商品名：スペクトロフォトメーターＵ−４１００）を用いて大気中において紫外から可視領域の光を厚膜に照射し、光吸収スペクトル（波長依存性）を測定した。
図４は、光吸収スペクトルを示す特性図である。図４を参照するに、光吸収スペクトルの長波長側の裾野の直線部分ＬＮ１を長波長側に直線近似により外挿した直線と、バックグランドの直線部分ＢＧ１を短波長側に直線近似により外挿した直線との交点ＣＰ１の波長をエネルギに換算してエネルギーギャップＥｇとした。
イオン化ポテンシャルＩｐは、紫外線光電子分析法により測定した光電子放出の閾値エネルギをイオン化ポテンシャルＩｐとした。具体的には、エネルギーギャップＥｇの測定に用いた厚膜と同様に形成された厚膜を使用して、大気雰囲気型紫外線光電子分析装置（理研計器社製、商品名：ＡＣ−１）を用いて、大気中において紫外線を薄膜に照射し、放出される光電子数を測定して、入射紫外線のエネルギと光電子数との関係から求めた。測定条件は、入射紫外線のエネルギ範囲が３．８〜６．２ｅＶ、紫外線強度が２０ｎＷである。
図５は、光電子数の平方根と入射紫外線のエネルギとの関係の一例を示す特性図である。図５を参照するに、特性線の立ち上がりの直線部分ＬＮ２を低エネルギ側に直線近似により外挿した直線と、また、バックグランドの直線部分より高エネルギ側に直線近似により外挿した直線との交点ＣＰ２のエネルギをイオン化ポテンシャルＩｐとした。
さらに、電子親和力Ｅａは、上記により求めたイオン化ポテンシャルＩｐとエネルギーギャップＥｇとの差（Ｅａ＝Ｉｐ−Ｅｇ）により求めた。
これらの方法を用いて、エネルギーギャップ、イオン化ポテンシャル、及び電気親和力を個々の正孔輸送材料について測定し、電子輸送抑制積層体を構成する第１及び第２電子輸送抑制層や発光層の組み合わせを選択することができる。
図６は以下に説明する本発明による実施例及び本発明によらない比較例の有機ＥＬ素子を構成する電子輸送抑制層、正孔注入層、及び発光層のエネルギーギャップ、イオン化ポテンシャル、及び電気親和力の測定値を示す図である。図６に示す測定値に基づいて行った実施例及び比較例を以下に示す。
［第１実施例］
本実施例に係る有機ＥＬ素子は、透明基板上に、ＩＴＯ陽極、正孔注入層、３層の電子輸送抑制層からなる電子輸送抑制積層体、発光層、及び陰極から構成されている。
ＩＴＯ電極付きガラス基板を水、アセトン、イソプロピルアルコールにより超音波洗浄し、陽極表面を大気中でＵＶ光を２０分間照射してＵＶオゾン処理を行った。次いで真空蒸着装置を用いて、真空度１×１０−６Ｔｏｒｒ、基板温度を２０℃に設定し、正孔注入層として２−ＴＮＡＴＡとＦ４−ＴＣＮＱをそれぞれ蒸着速度０．５ｎｍ／ｓ、０．０００５ｎｍ／ｓで同時に蒸着し、厚さを１２０ｎｍとした。すなわち、２−ＴＮＡＴＡを１００ｖｏｌ％として、Ｆ４−ＴＣＮＱの含有量は０．１ｖｏｌ％とした。
次いで、３層からなる電子輸送抑制積層体を形成する。α−ＮＰＤを蒸着速度０．１ｎｍ／ｓで厚さ１０ｎｍ、次に２−ＴＮＡＴＡを蒸着速度０．１ｎｍ／ｓで厚さ１０ｎｍ、さらにα−ＮＰＤを蒸着速度０．１ｎｍ／ｓで１０ｎｍ形成する。
発光層として、Ａｌｑ３を０．１ｎｍ／ｓで５０ｎｍ蒸着した。さらにその上にＡｌ−Ｌｉ合金（Ｌｉ：０．５質量％）を蒸着速度０．０２ｎｍ／ｓで５０ｎｍ蒸着し、第１実施例に係る有機ＥＬ素子を形成した。この素子に、ＩＴＯを陽極、Ａｌ−Ｌｉを陰極として電圧６Ｖ以上を印加すると緑色発光が観測された。
［第１比較例］
正孔注入層として２−ＴＮＡＴＡを蒸着速度０．５ｎｍ／ｓ、厚さ１３０ｎｍで蒸着し、電子輸送抑制積層体の替わりにα−ＮＰＤ層を蒸着速度０．１ｎｍ／ｓ、厚さ２０ｎｍで形成した以外は第１実施例と同様にして第１比較例に係る有機ＥＬ素子を形成した。
［第２比較例］
正孔注入層として、２−ＴＮＡＴＡを蒸着速度０．５ｎｍ／ｓ、厚さ１０ｎｍで蒸着し、その上に、２−ＴＮＡＴＡとＦ４−ＴＣＮＱをそれぞれ蒸着速度０．５ｎｍ／ｓ、０．０００５ｎｍ／ｓで同時に蒸着し、厚さを１２０ｎｍとし、電子輸送抑制積層体の替わりにα−ＮＰＤ層を蒸着速度０．１ｎｍ／ｓ、厚さ２０ｎｍで形成した以外は第１実施例と同様にして第２比較例に係る有機ＥＬ素子を形成した。
［第３比較例］
電子輸送抑制積層体の替わりにα−ＮＰＤ層を蒸着速度０．１ｎｍ／ｓ、厚さ２０ｎｍで形成した以外は第１実施例と同様にして、第３比較例に係る有機ＥＬ素子を形成した。
図７は、第１実施例、及び第１〜第３比較例の有機ＥＬ素子の要部の層構成と評価結果を示す図である。図７を参照するに、第１〜第３比較例の有機ＥＬ素子に対して第１実施例の有機ＥＬ素子の発光効率が高いことが分かる。第１実施例の有機ＥＬ素子は、発光輝度が第２及び第３比較例より低いが電流密度も抑制され、発光効率が向上していることが分かる。α−ＮＰＤと２−ＮＡＴＡ（電子親和力の差が０．２３ｅＶ）よりなる電子輸送積層体により、発光層から正孔注入層への電子抑制層への電子電流量が抑制され、発光輝度は低下するものの、発光層に閉じこめられた電子により正孔と再結合する確率が向上し発光効率が向上したと推察される。
（第２の実施の形態）
図８は、本発明の第２の実施の形態の有機ＥＬディスプレイの分解斜視図である。図８を参照するに、有機ＥＬディスプレイ３０は、ガラス基板３１と、ガラス基板上にストライプ状に形成された陰極３１と、陰極３１に対向して垂直にストライプ状に形成された陽極３４と、陰極３２と陽極３４との間に形成された積層体３３等より構成されている。さらに、有機ＥＬディスプレイ３０は、図示されていないが、陰極及び陽極間に印加する電圧を駆動する駆動回路、水蒸気等への曝露を防止する封止容器等より構成されている。
有機ＥＬディスプレイ３０は、所望の領域の陰極３２及び陽極３４に電圧を印加することにより、所望の領域を発光させることができる。有機ＥＬディスプレイ３０の特徴は、陽極３４、積層体３３及び陰極３２からなる有機ＥＬ素子が上述した第１または第２の実施形態に係る有機ＥＬ素子により構成されていることである。したがって、高い発光効率と長い寿命を有する有機ＥＬディスプレイを実現することができる。
以上本発明の好ましい実施例について詳述したが、本発明は係る特定の実施形態に限定されるものではなく、特許請求の範囲に記載された本発明の範囲内において、種々の変形・変更が可能である。
例えば、本実施の形態において、有機ＥＬ素子を基板上に陽極側より順次堆積して形成してもよく、陰極側より形成してもよい。
【産業上の利用可能性】  本発明によれば、有機エレクトロルミネッセンス素子において、正孔注入層の正孔輸送材料にアクセプタをドープすることにより導電性を高め、複数のキャリア輸送層により電子に対してエネルギ障壁を形成する電子輸送抑制積層体を発光層の陽極側に設けることにより、発光層から正孔注入層への電子電流の流れを阻害して発光層に電子を閉じこると共に、正孔電流のながれを阻害することを防止して、発光効率が優れ長寿命化が可能な有機ＥＬ素子及び有機ＥＬディスプレイを提供することができる。
【図１】
2004091262.tif 000003
【図２】
2004091262.tif 000004
【図３】
2004091262.tif 000005
【図４】
2004091262.tif 000006
【図５】
2004091262.tif 000007
【図６】
2004091262.tif 000008
【図７】
2004091262.tif 000009
【図８】
2004091262.tif 000010
【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
陽極と、該陽極の上方に形成された陰極と、該陽極と陰極との間に形成され、有機発光材料を含む発光層とを備えた有機エレクトロルミネッセンス素子であって、  陽極上に正孔輸送材料とアクセプタを含む正孔注入層と、  正孔注入層と発光層との間に、複数のキャリア輸送層よりなり、発光層から正孔注入層へ流れる電子に対してエネルギ障壁を形成する電子輸送抑制積層体を有することを特徴とする有機エレクトロルミネッセンス素子。
【請求項２】
前記電子輸送抑制積層体は、発光層の陽極側に接する第１のキャリア輸送層と、前記第１のキャリア輸送層の陽極側に接する第２のキャリア輸送層とがこの順に交互に繰り返して配置されてなり、  電子親和力が下記式（１）の関係を有することを特徴とする請求項１記載の有機エレクトロルミネッセンス素子。  ＥａHT1  ＞  ＥａHT2  …（１）（式（１）中、ＥａHT1は、第１のキャリア輸送層の電子親和力、ＥａHT2は第２のキャリア輸送層の電子親和力である。）
【請求項３】
前記第１のキャリア輸送層と発光層の電子親和力の関係が下記式（２）の関係を有することを特徴とする請求項２記載の有機エレクトロルミネッセンス素子。  ＥａHT1  ＜  ＥａEM  …（２）（式（２）中、ＥａHT1は第１のキャリア輸送層の電子親和力、ＥａEMは発光層の電子親和力である。）
【請求項４】
前記正孔注入層の陰極側に接する第１のキャリア輸送層または第２のキャリア輸送層と、前記正孔注入層の電子親和力が下記式（３）の関係を有することを特徴とする請求項２記載の有機エレクトロルミネッセンス素子。  ＥａHT  ＞  ＥａHI  …（３）（式（３）中、ＥａHTは、正孔注入層の陰極側に接する第１又は第２のキャリア輸送層の電子親和力、ＥａHIは正孔注入層の電子親和力である。） 
【請求項５】
前記発光層と陰極との間にさらに電子輸送層を有し、  前記電子輸送層と前記発光層のイオン化ポテンシャルが下記式（４）の関係を有することを特徴とする請求項１記載の有機エレクトロルミネッセンス素子。  IpEM  ＜  IpET  …（４）（式（４）中、IpEMは、発光層のイオン化ポテンシャル、IpETは電子輸送層の電子親和力である。）
【請求項６】
第１のキャリア輸送層の膜厚が第２のキャリア輸送層の膜厚と同一、又は大きいことを特徴とする請求項２記載の有機エレクトロルミネッセンス素子。
【請求項７】
前記電子輸送抑制積層体は、第３のキャリア輸送層を更に有し、  第１のキャリア輸送層、第２のキャリア輸送層及び第３のキャリア層が規則的に繰り返して配置されてなることを特徴とする請求項２記載の有機エレクトロルミネッセンス素子。
【請求項８】
前記電子輸送抑制積層体は、発光層の陽極側に接する第１のキャリア輸送層と、前記第１のキャリア輸送層の陽極側に接する第２のキャリア輸送層と、前記第２のキャリア輸送層の陽極側に接する第３のキャリア輸送層と、前記第３のキャリア層の陽極側に接するその他の第１のキャリア輸送層とが配置されなり、  電子親和力が下記式（５）の関係を有することを特徴とする請求項７記載の有機エレクトロルミネッセンス素子。  ＥａHT1  ＞  ＥａHT2＞  ＥａHT3  …（５）（式（５）中、ＥａHT1は、第１のキャリア輸送層、他の第１のキャリア輸送層、及びその他の第１のキャリア輸送層の電子親和力、ＥａHT2は第２のキャリア輸送層の電子親和力、ＥａHT3は第３のキャリア輸送層の電子親和力である。）
【請求項９】
前記陽極と正孔注入層との間に他の正孔注入層を更に有し、  前記他の正孔注入層は正孔輸送材料よりなることを特徴とする請求項１記載の有機エレクトロルミネッセンス素子。
【請求項１０】
前記請求項１〜９記載のうち、いずれか一項記載の有機エレクトロルミネッセンス素子を備えた有機エレクトロルミネッセンスディスプレイ。 
【国際調査報告】
2004091262.tif 000011
2004091262.tif 000012
2004091262.tif 000013
2004091262.tif 000014